СПОСОБ ПОЛУЧЕНИЯ АЛЮМИНИЕВО-СКАНДИЕВОЙ ЛИГАТУРЫ

1. Способ получения алюминиево-скандиевой лигатуры, включающий приготовление расплава в вакуумной или другой печи и последующее введение в него шихты содержащей фторид скандия, отличающийся тем, что обработка производится при температуре 860-920°C, а шихта содержит следующие компоненты в соотношении, мас.%:
фторид скандия
50,0-75,0
фторид магния
35,0-25,0
хлорид калия
15,0-0,0
2. Способ по п.1, отличающийся тем, что шихта перед применением подвергается специальной подготовке: тонкому измельчению, перемешиванию в выше приводимом соотношении, гранулированию и просушке; размер гранул 0,4-3,0 мм.
3. Способ по п.1, отличающийся тем, что шихта в расплав вводится скоростным вдуванием совместно с хлор-аргонной смесью с использованием специального устройства и погружаемой в расплав фурмы, имеющей отверстия ⌀ 4,0-6,0 мм.